(57)【要約】      （修正有）【課題】終端ノイズの増加を抑制し、ＢＣＡ信号の読み取りエラーを生じない追記型光記録媒体を提供する。【解決手段】基板１０と、前記基板上に、少なくとも反射層１１、記録層１２及び光透過層１４を備えた追記型光記録媒体であって、記録層が（ａ）アゾ金属錯体色素及び（ｂ）ＤＳＣの分解発熱量が５０ｃａｌ／ｇ〜２００ｃａｌ／ｇであり、ＴＦＰ溶液におけるλｍａｘが２５０〜４００ｎｍである色素を含む。【選択図】図３
2013175266.tif 000002
【特許請求の範囲】
【請求項１】
基板と、前記基板上に、少なくとも反射層、記録層及び光透過層を備えた追記型光記録媒体であって、記録層が（ａ）アゾ金属錯体色素及び（ｂ）ＤＳＣの分解発熱量が５０ｃａｌ／ｇ〜２００ｃａｌ／ｇであり、ＴＦＰ溶液におけるλｍａｘが２５０〜４００ｎｍである色素を含む、光記録媒体。
【請求項２】
色素（ｂ）の４０５ｎｍにおける屈折率ｎが１．６〜２．０であり、吸収係数ｋが０．２０〜０．７０である、請求項１に記載の光記録媒体。
【請求項３】
色素（ａ）が一般式（１）で表わされるアゾ金属錯体色素である、請求項１又は２に記載の光記録媒体。
【化１】
2013175266.tif 000013
（式中、Ｒ11及びＲ12はそれぞれ独立して水素原子、炭素数４以下のアルキル基、炭素数６〜１０のアリール基で置換された炭素数４以下のアルキル基、同一又は異なる炭素数４以下のアルキル基を有するジアルキルアミノ基、ハロゲン基、炭素数４以下のパーフルオロアルキル基、炭素数４以下のアルコキシ基、炭素数４以下のアルキルチオ基、及び同一又は異なる炭素数４以下のアルキル基を有するＮ，Ｎ−ジアルキルカルバモイル基よりなる群から選ばれる官能基であり、Ｒ21及びＲ22はそれぞれ独立して炭素数８以下のアルキル基であり、又はＲ21及びＲ22は一緒になって環を形成してもよく、Ｍはニッケル、コバルト及び銅よりなる群から選ばれる金属原子である。）
【請求項４】
記録層中の色素（ｂ）の含有量が記録層に含まれる全有機色素の重量を基準にして１０〜４０重量％である、請求項１〜３のいずれか１項に記載の光記録媒体。
【請求項５】
光透過層が１層構成である、請求項１〜４のいずれか１項に記載の光記録媒体。
【請求項６】
光透過層の２５℃での弾性率が４０ＭＰａ以上１００００ＭＰａ以下である、請求項５に記載の光記録媒体。
【請求項７】
記録層と光透過層の間に、誘電体材料によって形成された保護層を備えた、請求項１〜６のいずれか１項に記載の光記録媒体。
【請求項８】
光透過層の、保護層が形成された面とは反対側の表面に形成されたハードコート層を備えた、請求項７に記載の光記録媒体。
【発明の詳細な説明】
【技術分野】
【０００１】
本発明は、青色レーザー（波長３００〜５００ｎｍ）で、有機色素を記録層とし、記録/再生を行う光記録媒体に関する。
【背景技術】
【０００２】
情報記録媒体として、光ディスク等の光情報記録媒体が普及してきている。このような光情報記録媒体としては、追記型ＣＤ（ＣＤ−Ｒ）のような、厚さ１．２ｍｍ、直径１２０ｍｍ又は８０ｍｍの光透過性の樹脂基板上に反射層、記録層を順次形成したものがある。このような光記録媒体は、記録層に記録用レーザ光を照射して記録マークを形成することによってデータ記録が行われる。また、さらに高い情報記録密度を得るために、レーザー波長を短く且つ開口数（ＮＡ：ｎｕｍｅｒｉｃａｌ  ａｐｅｒｔｕｒｅ）の大きな対物レンズを使用する方式が考えられており、追記型ＤＶＤ（ＤＶＤ±Ｒ）のような光情報記録媒体が実現されている。このＤＶＤ±Ｒは、短波長化と高ＮＡ化によるディスクの傾き角度（チルト）の許容値を大きくするために、厚さ０．６ｍｍの光透過性の樹脂基板を２枚貼り合せ、この基板間に反射層及び記録層を挟んだ構造を有している。近年では高精細な映像データを記録するために、さらに高い情報記録密度が要求されてきている。そこで、追記型ブルーレイディスク（ＢＤ−Ｒ：ブルーレイディスク（Ｂｌｕ−ｒａｙ  Ｄｉｓｃ）は登録商標）のように、厚さ１．１ｍｍの樹脂基板の光入射面側に反射層及び記録層が形成され、この反射層及び記録層が形成された面上に厚さ０．１ｍｍの光透過性のカバー層（光透過層）が設けられた構造の光情報記録媒体が実現されている。
【０００３】
このような光情報記録媒体では、個々のディスク毎にシリアル番号やロット番号などの管理情報をバーコード化して光ディスク上に記録し、この管理情報は正規の製造者もしくは販売者の光ディスクであるか否かを識別するために用いられている。具体的には、光ディスクの記録層が形成された領域の最内周側に設けられたバーストカッティングエリア（Ｂｕｒｓｔ  Ｃｕｔｔｉｎｇ  Ａｒｅａ、以下ＢＣＡとする）の記録層に、バーコード状のマーク（以下、「ＢＣＡマーク」と称する。）を記録し、光ディスクを再生するドライブに備えられた光ヘッドでＢＣＡマークを読み取ることによって光ディスクを識別する。さらに、ＢＣＡマークの一部を利用して、情報の不正なコピーを防止することも行われている。このように、光ディスクにおいて、ＢＣＡマークは、重要で必須のものである。
光ディスクにおけるＢＣＡカッティングの品位を向上させるために、（１）ＢＣＡマークを加工すべき情報記録層の材料の熱伝導率に対し、他の層の材料の熱伝導率を１．５倍以上として、情報記録層での熱拡散を容易にし、２層以上の記録層を持った媒体において、ダメージを与えたくない層に加工痕が残ることを抑制する技術（特開２００５−１９６９４０）、（２）反射膜としてＡｇを主成分とし、Ｇｄを微量添加してレーザマーキング光の吸収を高め、ＢＣＡ部の記録特性を向上させる技術（特開２００７−３３５０６１及び２００８−１１７４７０）等によりカット時のＢＣＡ品位を向上させる工夫がなされてきた。なお、これらの技術は何れも無機材料を記録層とした光ディスク媒体においてＢＣＡカッティング品位を向上させる技術である。
【先行技術文献】
【特許文献】
【０００４】
【特許文献１】特開２００５−１９６９４０号公報
【特許文献２】特開２００７−３３５０６１号公報
【特許文献３】特開２００８−１１７４７０号公報
【発明の概要】
【発明が解決しようとする課題】
【０００５】
有機色素を記録層とした光ディスク媒体のＢＣＡカッティングは、照射したレーザーの光を色素が吸収して発熱する効果を用いて反射膜を融解させ焼き切るメカニズムで行われ、適正な信号品位（変調度（ＩＳ／ＩＨ）が０．５以下（図１参照））を実現させている。しかし、カット時に、発熱が過剰となると、バーコード間で熱干渉が発生し、バーコード端部にダメージが生じる。このため、カット時の照射光量及び発熱（蓄熱、熱応力）の最適制御が重要となる。
２層構造のカバー層を有し（ただし、ハードコート層を除いて層数を数える）、その１層に変形を許容する為の低弾性層を用いた有機色素型記録媒体の場合、ＢＣＡカット時に発生する発熱及びそれによる熱応力は低弾性層が吸収（変形）することができる。しかし、低弾性層レス、すなわちカバー層が１層構造の有機色素型記録媒体の場合、ＢＣＡカット時に発生する発熱及びそれによる熱応力を吸収（変形）する層が存在しない為、バーコード端部（終端部）の色素層内に融解した反射膜材料及び色素材料が入り込むダメージが発生し、暗欠陥モードの信号ノイズ（終端ノイズ  ＩＮ（図２参照））となる。より詳細には、ＢＣＡカット時の色素の光吸収により発生する分解発熱が不十分の場合、より大きなカットパワー（照射したレーザー光）を加えて変調度を確保する必要があるが、この場合、エネルギーが過剰となり、バーコード間で熱干渉が発生する。その結果、終端ノイズが増加し、このノイズがＢＣＡ信号に漏れ込む結果、読み取りエラーとなる（ＩＨレベルを１００％と定義し、二値化時のスライスレベルを７５％に設定した場合、終端ノイズ２５％以上で異常な二値化が発生してエラーとなる（図２参照））。本発明は、このような終端ノイズの増加を抑制し、ＢＣＡ信号の読み取りエラーを生じない追記型光記録媒体を提供することを目的とする。
【課題を解決するための手段】
【０００６】
本発明は、基板と、前記基板上に、少なくとも反射層、記録層及び光透過層を備えた追記型光記録媒体であって、記録層が（ａ）アゾ金属錯体色素及び（ｂ）ＤＳＣの分解発熱量が５０ｃａｌ／ｇ〜２００ｃａｌ／ｇであり、ＴＦＰ溶液におけるλｍａｘが２５０〜４００ｎｍである色素を含む、光記録媒体を提供する。
【発明の効果】
【０００７】
本発明によれば、ＩＳ／ＩＨが０．５以下、終端ノイズが２５％未満の追記型光記録媒体を提供でき、ＢＣＡ信号の読み取りエラーを回避することができる。
【図面の簡単な説明】
【０００８】
【図１】ＢＣＡマークからの再生光の反射光のプロファイルを示す。
【図２】終端ノイズが増加した場合の、ＢＣＡマークからの再生光の反射光のプロファイルを示す。
【図３】本発明の好ましい実施態様にかかる追記型光記録媒体の略縦断面図である。
【発明を実施するための形態】
【０００９】
本発明の追記型光記録媒体は、基板と、前記基板上に、少なくとも反射層、記録層及び光透過層を備えており、記録層は（ａ）アゾ金属錯体色素及び（ｂ）ＤＳＣの分解発熱量が５０ｃａｌ／ｇ〜２００ｃａｌ／ｇであり、ＴＦＰ溶液におけるλｍａｘが２５０〜４００ｎｍである色素を含む。
基板は、光記録媒体に要求される機械的強度を確保する支持体として機能するものであり、約１．１ｍｍの厚さ及び１２０ｍｍの直径を有する円板状のものである。基板を形成するための材料は、光記録媒体に要求される機械的強度を確保することができれば、特に限定されるものではなく、アルミニウムなどの金属、ガラス、セラミックス、樹脂などが挙げられる。これらのうち、成型性、耐湿性、寸法安定性及びコストなどの観点から、樹脂、特に熱可塑性樹脂が好ましく使用される。基板を形成するための樹脂としては、ポリカーボネート樹脂；ポリメチルメタクリレートなどのアクリル樹脂；ポリ塩化ビニル、塩化ビニル共重合体などの塩化ビニル系樹脂；エポキシ樹脂；アモルファスポリオレフィン樹脂；ポリエステル樹脂などが挙げられる。これらの中でも、ポリカーボネート樹脂が特に好ましい。
【００１０】
反射層は、光記録媒体に照射され、記録層を透過したレーザビームを、記録層に向けて反射する機能を有しており、通常、Ａｇ合金やＡｌ合金などの反射率の高い金属で形成される。Ａｇ合金としては、ＡｇＰｄＣｕ、ＡｇＣｕＩｎ、ＡｇＢｉＮｄなどが挙げられる。また、Ａｌ合金としては、ＡｌＮｄＴａ、ＡｌＴｉなどが挙げられる。好ましくは、Ａｇ合金によって反射層が形成される。
記録層は、有機色素を含む有機物質で形成される。記録層が含有する（ａ）アゾ金属錯体色素としては、一般式（１）で表わされるアゾ金属錯体色素が好ましい。
【化１】
2013175266.tif 000003
一般式（１）中、Ｒ11及びＲ12はそれぞれ独立して水素原子、炭素数４以下のアルキル基、炭素数６〜１０のアリール基で置換された炭素数４以下のアルキル基、同一又は異なる炭素数４以下のアルキル基を有するジアルキルアミノ基、ハロゲン基、炭素数４以下のパーフルオロアルキル基、炭素数４以下のアルコキシ基、炭素数４以下のアルキルチオ基、及び同一又は異なる炭素数４以下のアルキル基を有するＮ，Ｎ−ジアルキルカルバモイル基よりなる群から選ばれる官能基である。
炭素数４以下のアルキル基は直鎖アルキル若しくは分岐アルキルであってもよく、又は環状構造を有してもよい。炭素数４以下のアルキル基としては、メチル基、エチル基、ｎ−プロピル基、イソプロピル基、ｎ−ブチル基、イソブチル基、ｓｅｃ−ブチル基、ｔ−ブチル基などが挙げられる。
炭素数６〜１０のアリール基で置換された炭素数４以下のアルキル基としては、ベンジル基、フェニルエチル基、1-ナフチルメチル基などが挙げられる。アルキル基は直鎖アルキル若しくは分岐アルキルであってもよく、又は環状構造を有してもよい。
同一又は異なる炭素数４以下のアルキル基を有するジアルキルアミノ基としては、ジメチルアミノ基、ジエチルアミノ基などが挙げられる。アルキル基は直鎖アルキル若しくは分岐アルキルであってもよく、又は環状構造を有してもよい。
ハロゲン基としては、フッ素、塩素、臭素などが挙げられる。
炭素数４以下のパーフルオロアルキル基としては、トリフルオロメチル基、ペンタフルオロエチル基などが挙げられる。アルキル基は直鎖アルキル若しくは分岐アルキルであってもよく、又は環状構造を有してもよい。
炭素数４以下のアルコキシ基は直鎖アルコキシ若しくは分岐アルコキシであってもよく、又は環状構造を有してもよい。炭素数４以下のアルコキシ基としては、メトキシ基、エトキシ基などが挙げられる。
炭素数４以下のアルキルチオ基としては、メチルチオ基、エチルチオ基などが挙げられる。アルキル基は直鎖アルキル若しくは分岐アルキルであってもよく、又は環状構造を有してもよい。
同一又は異なる炭素数４以下のアルキル基を有するＮ，Ｎ−ジアルキルカルバモイル基としては、Ｎ，Ｎ−ジメチルカルバモイル基、Ｎ，Ｎ−ジエチルカルバモイル基などが挙げられる。アルキル基は直鎖アルキル若しくは分岐アルキルであってもよく、又は環状構造を有してもよい。
【００１１】
一般式（１）中、Ｒ21及びＲ22はそれぞれ独立して炭素数５以下のアルキル基であり、又はＲ21及びＲ22は一緒になって３〜１０員環を形成してもよい。
炭素数５以下のアルキル基としては、メチル基、エチル基、ｎ−プロピル基、イソプロピル基、ｎ−ブチル基、イソブチル基、ｓｅｃ−ブチル基、ｔ−ブチル基などが挙げられる。また、Ｒ21とＲ22とが一緒になって形成される環としては、炭素数３〜１０の環状アルキル基などが挙げられる。これらの環状基は、炭素数３以下のアルキル基、カルボン酸エチル基などの置換基を有してもよい。炭素数３〜１０の環状アルキル基としては、シクロヘキシル基、アダマンチル基などが挙げられる。
一般式（１）中、Ｍはニッケル、コバルト及び銅よりなる群から選ばれる金属原子であり、好ましくはニッケルである。
【００１２】
一般式（１）の化合物の具体例としては、次の化合物が挙げられる。
【表１】
2013175266.tif 000004
2013175266.tif 000005
【００１３】
記録層が含有する色素（ｂ）のＤＳＣの分解発熱量は５０ｃａｌ／ｇ〜２００ｃａｌ／ｇであり、好ましくは７０ｃａｌ／ｇ〜１４０ｃａｌ／ｇである。分解発熱量が不足する場合には、ＩＳレベルが下がらず、適切な変調度（ＩＳ／ＩＨ）が得られない場合があり、発熱過剰の場合には、終端ノイズが悪化する場合がある。ＴＦＰ溶液における色素（ｂ）のλｍａｘは２５０〜４００ｎｍであり、好ましくは３６０〜４００ｎｍである。また、色素（ｂ）の屈折率ｎは、好ましくは１．６〜２．０であり、より好ましくは１．７〜１．９である。さらに、色素（ｂ）の吸収係数ｋは、好ましくは０．２０〜０．７０であり、より好ましくは０．３〜０．６である。ｎが小さい場合、あるいはｋが大きい場合には、反射率（ＩＨ）が低下して適切な変調度（ＩＳ／ＩＨ）が得られない場合がある。色素（ｂ）は、アゾ金属錯体色素（ａ）の記録特性を損なわないように、アゾ金属錯体色素（ａ）と同等の光学物性を有することが好ましい。記録層中の色素（ｂ）の含有量は、記録層に含まれる全有機色素の重量を基準にして、１０〜４０重量％であり、好ましくは１５〜３０重量％である。
【００１４】
光透過層を形成するための材料としては、例えばアクリル系などの紫外線硬化樹脂が用いられる。光透過層は、好ましくは１層構成である。また、光透過層は、好ましくは２５℃における硬化後の弾性率が４０ＭＰａ以上１００００ＭＰａ以下である。光透過層の厚さは、好ましくは９０〜１１０μｍであり、より好ましくは９５〜１０５μｍである。光透過層は、４０５ｎｍの波長の光にて分光光度計で測定したときの４０５ｎｍの波長の光に対する光透過率が、好ましくは７０％以上であり、より好ましくは８０％以上である。
【００１５】
本発明の追記型光記録媒体は、好ましくは記録層と光透過層の間に、誘電体材料によって形成された保護層を備えてもよい。保護層は、光透過層を形成する際に、記録層に含まれる有機色素が光透過層に拡散することや、光透過層を形成する際に用いられる光硬化性樹脂の溶剤が記録層に浸透する混和現象を防止する。保護層を形成するための材料は、透明な誘電体材料であれば、特に限定されるものではなく、例えばＺｎ、Ｚｒ、Ｓｉ、Ｃｒ、Ｎｂ、Ａｌ、Ｓｎ、Ｉｎ、Ｇａの酸化物、窒化物、硫化物などが挙げられ、これらの２元系、３元系で組成比率を変化させた材料で構成される。保護層は、スパッタリングなどによって形成される。保護層の厚さは、好ましくは１０〜５０ｎｍであり、より好ましくは１５〜３５ｎｍである。
【００１６】
本発明の追記型光記録媒体は、好ましくは光透過層の、保護層が形成された面とは反対側の表面に形成されたハードコート層を備えてもよい。ハードコート層は、光透過層を物理的に保護して光透過層に傷がつくのを防止する。ハードコート層を形成するための材料は、特に限定されるものではないが、透明性及び耐摩耗性に優れる材料が好ましく、ハードコート層は、紫外線硬化性樹脂に無機微粒子が添加された樹脂組成物をスピンコーティング法によって形成される。ハードコート層の厚さは、好ましくは１〜５μｍであり、より好ましくは２〜４μｍである。
【００１７】
本発明の好ましい実施態様にかかる追記型光記録媒体を、図３の略縦断面図を用いて説明する。追記型光記録媒体１は、基板１０を備え、反射層１１、記録層１２、保護層１３、光透過性を有する一層構成の光透過層１４及びハードコート層１５が、この順に、基板１０上に積層されている。光記録媒体１の記録層１２にデータを記録するための記録用レーザビーム５及び記録層１２に記録されたデータを再生するための再生用レーザビーム５は、ハードコート層１５の表面から、光記録媒体１に照射されるように構成されている。図１には示していないが、追記型光記録媒体１は円板状をなし、中央部分には、センターホールが形成されている。基板１０の表面には、らせん状の案内溝１０ａが形成されている。らせん状の案内溝１０ａは、例えば基板１０を、スタンパーがセットされた金型を用いて射出成形することによって形成することができる。案内溝１０ａは０．３５μｍ又は０．３２μｍのピッチで形成されている。
【００１８】
基板１０のらせん状の案内溝１０ａが形成された側の表面には、スパッタリングなどによって反射層１１が形成されている。反射層１１の表面上には、記録層１２が形成されている。記録層１２は、有機色素を含む有機物質溶液を、スピンコーティングによって反射層１１の表面に塗布乾燥することによって形成されている。記録層１２の表面には、保護層１３が形成されている。保護層の１３の表面には、一層構成の光透過層１４が形成されている。光透過層１４は、例えば紫外線又は放射線を照射することによって硬化する光硬化性樹脂の溶液をスピンコーティング法によって保護層１３の表面に塗布して塗膜を形成し、塗膜に紫外線又は放射線を照射して硬化させることによって形成できる。光透過層１４の表面には、光透過層１４を物理的に保護し、光透過層１４に傷がつくのを防止するハードコート層１５が形成されている。
【００１９】
このように構成された光記録媒体１にデータを記録するにあたっては、ハードコート層１５側から、３００ｎｍ〜５００ｎｍ、特に４００ｎｍ前後（例えば４０５ｎｍ）の波長を有するレーザビーム５が照射される。レーザビーム５は、ハードコート層１５、一層構成の光透過層１４及び保護層１３を透過して、記録層１２に入射し、あるいは、記録層１２を透過し、反射層１１によって反射されて、記録層１２に入射する。その結果、記録層１２のレーザビーム５が照射された部分に含まれた有機色素が分解し、その部分の反射率が上昇することによって、記録ピットが形成され、光記録媒体１にデータが書き込まれる。
【実施例】
【００２０】
（実施例及び比較例で用いる有機色素）
実施例及び比較例で用いる有機色素を下記表２及び表３に示す。
【表２】
2013175266.tif 000006
2013175266.tif 000007
2013175266.tif 000008
【００２１】
【表３】
2013175266.tif 000009
2013175266.tif 000010
【００２２】
（λｍａｘ（ＴＦＰ溶液）の測定方法）
色素を約３０μｍｏｌ／Ｌの濃度で２，２，３，３−テトラフルオロ−１−プロパノール（ＴＦＰ）に溶解した溶液を調製した。この色素溶液を光路長１ｃｍの石英ガラス製セルに入れ、株式会社日立ハイテクノロジーズ社製の分光光度計「Ｕ−４１００」（商品名）を用いて測定した。
【００２３】
（屈折率ｎ及び吸収係数ｋの測定方法）
両面が平坦な外径１２０ｍｍ及び厚さ０．６ｍｍの円盤状のポリカーボネート製の基板の上面に、ＴＦＰに溶解した色素溶液をスピンコート法により塗布し、温度８０℃で３０分乾燥させて膜厚約４０ｎｍである色素薄膜を形成し、ＳＴＥＡＧ  ＥＴＡ  Ｏｐｔｉｋ  ＧｍｂＨ社製「ＥＴＡ−ＲＴ／ＵＶ」（商品名）で測定し、４０５ｎｍにおける屈折率ｎ及び吸収係数ｋを得た。
【００２４】
（分解発熱量の測定方法）
ＤＳＣ法（示差走査熱量測定法）によって測定した。すなわち、精密天秤で秤量した約２ｍｇの有機色素を、アルミニウム製のパンに入れてサンプルとした。同様に、精密天秤で秤量した約２ｍｇのアルミナ（Ａｌ2Ｏ3）を、アルミニウム製のパンに入れてリファレンスとした。窒素ガスを毎分１００ｍｌの流量で流し、この雰囲気下で、サンプル及びリファレンスを毎分１０℃の昇温速度で加熱し、株式会社マック・サイエンス社製の示差走査熱量計「ＤＳＣ-３２００Ｓ」（商品名）を用いて、ピーク面積から分解発熱量を得た。
【００２５】
（実施例１）
あらかじめ溝を形成する為に作製したスタンパーを成形金型に装着し、トラックピッチ０．３５μｍの、凹形状のグルーブからなる再生専用領域（２２．２ｍｍ〜２３．５ｍｍ）、及びトラックピッチ０．３２μｍの、凹形状のグルーブからなるデータ記録領域（２３．５ｍｍ〜５８．０ｍｍ）を有する、外径１２０ｍｍ及び厚さ１．１ｍｍの円盤状のポリカーボネート製基板を成形金型に射出成形することにより作製した。この基板上に、Ａｇ合金（Ｉｎ比率：０．２ｗｔ％）からなる反射層を６０ｎｍの厚さでスパッタリングにより形成した。
その後、８０重量％のアゾ金属錯体色素（メイン色素：化１１）及び２０重量％の有機色素（添加色素：化３１）をＴＦＰ（２，２，３，３−テトラフルオロ−１−プロパノール）溶剤に溶かして色素溶液を調製した。スピンコート法により色素溶液を反射層の表面に塗布し、温度８０℃で３０分間乾燥して光記録層を形成した。光記録層は吸収最大波長（λｍａｘ＝３８１ｎｍ）での光学密度（ＯＤ値）が０．２４となるように成膜した。ＯＤ値は、基板のみの光学密度をＯＤ値＝０とし、基板上に反射層を形成することなく、直接、記録層を形成したときの光学密度を指している。
その後、ＺｎＳ−ＳｉＯ2からなる保護層をスパッタリングにより膜厚が２０ｎｍになるように成膜した。その後、２５℃における弾性率が５０ＭＰａの紫外線硬化樹脂をスピンコート法により塗布し、ＵＶ光を照射し硬化させ０．１ｍｍのカバー層（光透過層）を形成し、光情報記録媒体を得た。弾性率の測定には、ＴＡ  Ｉｎｓｔｒｕｍｅｎｔｓ社製の動的粘弾性測定装置「ＲＭＡIII」（商品名）を用いた。試験片として、ディスク上にサンプル樹脂を１００μｍ塗布し、硬化後、ディスク上から樹脂を剥離させて、５ｍｍ×５０ｍｍの大きさに切断したものを使用した。
【００２６】
その後、日立コンピュータ機器株式会社製ＢＣＡライター「ＰＯＭ−３Ｂ」（商品名）を用いて、回転数２０００ｒｐｍ、フィードピッチ３μｍ、デューティ４０％及びカットパワー５５０ｍＷ（４０５ｎｍ）の条件にてＢＣＡカッティングした。パルステック工業株式会社製「ＯＤＵ−１０００」（商品名）にディスクをセットし、２１．６ｍｍにフィードし、再生パワー０．３５ｍＷ及び回転速度４．９２ｍ／ｓでフォーカス追従させ、信号品位を評価した。
【００２７】
（実施例２〜３２及び比較例１〜２５）
色素の種類及び混合比率を表４及び５に示したとおりに変更した以外は実施例１と同様に光情報記録媒体を作製し、評価した。評価結果を表４及び５に示す。
【表４】
2013175266.tif 000011
【００２８】
【表５】
2013175266.tif 000012
【図１】
2013175266.tif 000014
【図２】
2013175266.tif 000015
【図３】
2013175266.tif 000016